(57)【特許請求の範囲】
【請求項１】
導電性支持体と、該導電性支持体上に形成された中間層と、該中間層上に形成された感光層とを有する電子写真感光体において、
該感光層が、ガリウムフタロシアニン化合物を含有し、
該中間層が、下記式（１）で示されるアゾ化合物と、下記式（５）で示される繰り返し単位を含むポリアミド樹脂とを含有する
ことを特徴とする電子写真感光体。
式（１）
【化１】
0004574534.tif 000040
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【化２】
0004574534.tif 000041
式（３）
【化３】
0004574534.tif 000042
式（４）
【化４】
0004574534.tif 000043
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【化５】
0004574534.tif 000044
（式（５）中、Ｒ９は、置換基を有しても良い２価のアルキレン基を示す。Ｒ１０は、水素原子、置換基を有しても良いアルキル基を示す。）
【請求項２】
前記ガリウムフタロシアニン化合物が、ＣｕＫα特性Ｘ線回折における回折角２θの７．４°±０．３°および２８．２°±０．３°の位置に強いピークを有するヒドロキシガリウムフタロシアニン結晶である請求項１に記載の電子写真感光体。
【請求項３】
前記中間層に含有される前記式（１）で示されるアゾ化合物の質量の総和と前記式（５）で示される繰り返し単位を含むポリアミド樹脂の質量の総和との質量比が２：１〜１：１００である請求項１または２に記載の電子写真感光体。
【請求項４】
前記質量比が１：５〜１：１００である請求項３に記載の電子写真感光体。
【請求項５】
前記式（１）で示されるアゾ化合物が下記式（６）で示されるアゾ化合物である請求項１〜４のいずれかに記載の電子写真感光体。
式（６）
【化６】
0004574534.tif 000045
（式（６）中、Ａｒは、下記式（７）、（８）または（９）で示される基を示す。Ｒ１１は、下記式（１０）または（１１）で示される基を示す。）
式（７）
【化７】
0004574534.tif 000046
式（８）
【化８】
0004574534.tif 000047
式（９）
【化９】
0004574534.tif 000048
式（１０）
【化１０】
0004574534.tif 000049
式（１１）
【化１１】
0004574534.tif 000050
【請求項６】
前記式（６）で示されるアゾ化合物が下記式（１２）、（１３）または（１４）で示されるアゾ化合物である請求項５に記載の電子写真感光体。
式（１２）
【化１２】
0004574534.tif 000051
式（１３）
【化１３】
0004574534.tif 000052
式（１４）
【化１４】
0004574534.tif 000053
【請求項７】
前記式（５）で示される繰り返し単位が下記式（１５）で示される繰り返し単位である請求項１〜６のいずれかに記載の電子写真感光体。
式（１５）
【化１５】
0004574534.tif 000054
【請求項８】
請求項１〜７のいずれかに記載の電子写真感光体と、帯電手段、現像手段およびクリーニング手段からなる群より選ばれる少なくとも１つの手段とを一体に支持し、電子写真装置本体に着脱自在であることを特徴とするプロセスカートリッジ。
【請求項９】
請求項１〜７のいずれかに記載の電子写真感光体、帯電手段、像露光手段、現像手段および転写手段を有することを特徴とする電子写真装置。
【発明の詳細な説明】
【技術分野】
【０００１】
本発明は、電子写真感光体、プロセスカートリッジおよび電子写真装置に関する。詳しくは、感光層がガリウムフタロシアニン化合物を含有し、中間層が特定のアゾ化合物と特定のポリアミド樹脂とを含有する電子写真感光体、このような電子写真感光体を有するプロセスカートリッジおよび電子写真装置に関する。
【背景技術】
【０００２】
有機電子写真感光体は、従来の無機電子写真感光体に比べて無公害で製造が容易であり、構成材料の選択の多様性から機能設計の自由度が高いという利点を有する。このような有機電子写真感光体は、近年のレーザービームプリンターの急速な普及により広く市場で用いられるようになっている。
【０００３】
電子写真感光体は、基本的には帯電および光を用いた露光により潜像を形成する感光層と、その感光層を設けるための支持部材としての支持体からなる。一般的に、支持体上に直接感光層を形成した場合、支持体表面の汚れ、形状や性状の不均一、粗さはそのまま感光層の成膜ムラとなって現れ、その結果得られる画像に白抜け、黒点、濃度ムラ等の画像欠陥が発生するという問題が生じる。
【０００４】
これまでに、支持体との密着性確保、感光層の電気的破壊の保護、感光層のキャリア注入性の改良等のために、支持体と感光層の間に中間層を設けることが行われてきた。この中間層は、上記のメリットを有する反面、電荷が蓄積され易いというデメリットも併せ持つ。このため連続プリント時において電位変動が大きくなり画像不具合が発生する。例えば、上記中間層を有する有機感光体を、現在プリンターで広く使用されている暗部電位部分を非現像部分とし明部電位部分を現像部分とする現像プロセス（いわゆる反転現像系）に使用した場合、連続プリント時の明部電位の上昇により前プリント時に光が当たった所の感度が遅くなり、画像濃度変動が発生して、次プリント時に全面黒画像をとると、前プリント部分が白く浮き出る、いわゆるゴースト現象（ネガゴースト）が顕著に現れてしまうことがある。
【０００５】
特にガリウムフタロシアニンを電荷発生層に用いた電子写真感光体は、非常に高感度であり、かつ赤外領域にまで感度を有しているが、高感度ゆえ励起された分子および発生キャリアの絶対数が多く、帯電−露光を繰り返す電子写真プロセスにおいて電荷分離を起こさない励起種、電子、ホール等が感光体中に残存しやすく、一種のメモリーとして電位変動を起こし易い。特に低湿環境下では、電荷発生層および中間層のエレクトロンに対する体積抵抗が上がるため、エレクトロンが電荷発生層中に充満しやすくなり、連続プリント１回転目から５００回転目間の初期の急激な明部電位上昇による画像濃度変動が発生しやすいという欠点があった。
【０００６】
上記のような課題を解決するために、様々な方法が提案されている。しかし、初期の感度が低下したり、帯電能が低下したり、弊害を生じる場合も多く、また高温高湿環境下または低温低湿環境下などの特定環境下での耐久使用において完全に要求を満たしているとはいえないのが現状である（例えば、特許文献１〜７参照）。
【０００７】
一般的に、ある特定の感光層に対して非常に有効な中間層が、他の感光層に対して同程度有効であるとは限らず、感光層と中間層の間にはより好ましい組み合わせがある。より好ましい組み合わせにより、残留電位や繰り返し使用時の電位安定性等の点でより優れた特性を有する電子写真感光体を得ることができる。
【０００８】
しかしながら、感光層と中間層の相性の一般的な法則は見出されておらず、特定の感光層に適する中間層を見つけることは現状では非常に困難である。
【０００９】
本発明で用いられる、前記式（１）で示されるアゾ化合物を電荷発生材料として用いることが提案されている（例えば、特許文献８〜１０参照）。さらには、連続プリント１回転目から５００回転目間の初期の急激な明部電位上昇を抑制するために前記式（１）で示されるアゾ化合物とガリウムフタロシアニンを単一電荷発生層中に混合して用いる方法、またはアゾ化合物とガリウムフタロシアニンを含有する各電荷発生層を積層して用いる方法が提案されているが、最近のカラー化の流れの中でさらなる高画質化、およびプリントスピードのさらなる高速化に対応するためには、さらなる優れた明部電位変動抑制効果が求められる（例えば、特許文献１１〜１３参照）。
【特許文献１】特開昭６２−２６９９６６号公報
【特許文献２】特開昭６２−２７９３４７号公報
【特許文献３】特開昭６２−２７０９６２号公報
【特許文献４】特開昭５８−９５７４４号公報
【特許文献５】特開平４−３５３８５８号公報
【特許文献６】特開平５−２７４６９号公報
【特許文献７】特開平７−１７５２４９号公報
【特許文献８】特開昭６１−２７２７５４号公報
【特許文献９】特開昭６４−６１７６０号公報
【特許文献１０】特開平３−９５５６１号公報
【特許文献１１】特開２０００−６６４２３号公報
【特許文献１２】特開２０００−１３７３４１号公報
【特許文献１３】特開２０００−２５０２３８号公報
【発明の開示】
【発明が解決しようとする課題】
【００１０】
本発明は上記背景技術の問題に鑑みなされたものであり、低湿環境下であっても初期の急激な明部電位変動による画像濃度変動のない良好な画像を形成することができる電子写真感光体、該電子写真感光体を有するプロセスカートリッジおよび電子写真装置を提供することを課題とする。
【課題を解決するための手段】
【００１１】
本発明者らは上記課題を解決すべく鋭意検討の結果、電子写真感光体の導電性支持体上に形成される中間層に着目し、この中間層に特定のアゾ化合物と特定のポリアミド樹脂を含有させることにより、低湿環境下においても感光体表面における電位変動を極めて小さくすることができ、よって低湿環境下において長期にわたって安定して良好な画像形成を行えることを見出し、本発明を完成させた。
【００１２】
即ち、本発明は以下の通りである。
【００１３】
（１）導電性支持体と、該導電性支持体上に形成された中間層と、該中間層上に形成された感光層とを有する電子写真感光体において、
該感光層が、ガリウムフタロシアニン化合物を含有し、
該中間層が、下記式（１）で示されるアゾ化合物と、下記式（５）で示される繰り返し単位を含むポリアミド樹脂とを含有する
ことを特徴とする電子写真感光体。
式（１）
【００１４】
【化１６】
0004574534.tif 000002
【００１５】
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【００１６】
【化１７】
0004574534.tif 000003
【００１７】
式（３）
【００１８】
【化１８】
0004574534.tif 000004
【００１９】
式（４）
【００２０】
【化１９】
0004574534.tif 000005
【００２１】
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【００２２】
【化２０】
0004574534.tif 000006
【００２３】
（式（５）中、Ｒ９は、置換基を有しても良い２価のアルキレン基を示す。Ｒ１０は、水素原子、置換基を有しても良いアルキル基を示す。）
【００２４】
（２）前記ガリウムフタロシアニン化合物が、ＣｕＫα特性Ｘ線回折における回折角２θの７．４°±０．３°および２８．２°±０．３°の位置に強いピークを有するヒドロキシガリウムフタロシアニン結晶である（１）に記載の電子写真感光体。
【００２５】
（３）前記中間層に含有される前記式（１）で示されるアゾ化合物の質量の総和と前記式（５）で示される繰り返し単位を含むポリアミド樹脂の質量の総和との質量比が２：１〜１：１００である（１）または（２）に記載の電子写真感光体。
【００２６】
（４）前記質量比が１：５〜１：１００である（３）に記載の電子写真感光体。
【００２７】
（５）前記式（１）で示されるアゾ化合物が下記式（６）で示されるアゾ化合物である（１）〜（４）のいずれかに記載の電子写真感光体。
式（６）
【００２８】
【化２１】
0004574534.tif 000007
【００２９】
（式（６）中、Ａｒは、下記式（７）、（８）または（９）で示される基を示す。Ｒ１１は、下記式（１０）または（１１）で示される基を示す。）
式（７）
【００３０】
【化２２】
0004574534.tif 000008
【００３１】
式（８）
【００３２】
【化２３】
0004574534.tif 000009
【００３３】
式（９）
【００３４】
【化２４】
0004574534.tif 000010
【００３５】
式（１０）
【００３６】
【化２５】
0004574534.tif 000011
【００３７】
式（１１）
【００３８】
【化２６】
0004574534.tif 000012
【００３９】
（６）前記式（６）で示されるアゾ化合物が下記式（１２）、（１３）または（１４）で示されるアゾ化合物である（５）に記載の電子写真感光体。
式（１２）
【００４０】
【化２７】
0004574534.tif 000013
【００４１】
式（１３）
【００４２】
【化２８】
0004574534.tif 000014
【００４３】
式（１４）
【００４４】
【化２９】
0004574534.tif 000015
【００４５】
（７）前記式（５）で示される繰り返し単位が下記式（１５）で示される繰り返し単位である（１）〜（６）のいずれかに記載の電子写真感光体。
式（１５）
【００４６】
【化３０】
0004574534.tif 000016
【００４７】
（８）（１）〜（７）のいずれかに記載の電子写真感光体と、帯電手段、現像手段およびクリーニング手段からなる群より選ばれる少なくとも１つの手段とを一体に支持し、電子写真装置本体に着脱自在であることを特徴とするプロセスカートリッジ。
【００４８】
（９）（１）〜（７）のいずれかに記載の電子写真感光体、帯電手段、像露光手段、現像手段および転写手段を有することを特徴とする電子写真装置。
【発明の効果】
【００４９】
本発明の電子写真感光体は、低湿環境下においても初期の急激な明部電位変動による画像濃度の変動のない良好な画像を形成することができるという顕著な効果を奏する。また、本発明によれば、低湿環境下において長期にわたって安定して良好な画像を形成することができるプロセスカートリッジおよび電子写真装置を提供することができる。
【発明を実施するための最良の形態】
【００５０】
以下に、本発明の形態を詳細に述べる。
【００５１】
本発明の電子写真感光体は、導電性支持体上に少なくとも中間層と、感光層とが積層して形成される。前記感光層は、電荷輸送材料と電荷発生材料を同一の層に含有する単層型感光層（図１（ａ））であっても、電荷発生材料を含有する電荷発生層と電荷輸送材料を含有する電荷輸送層とに分離した積層型（機能分離型）感光層（図１（ｂ））であってもよいが、電子写真特性の観点からは積層型感光層が好ましい。なお、図１（ａ）および（ｂ）中、１０１は支持体、１０２は感光層、１０３は電荷発生層、１０４は電荷輸送層を示す。以下では、積層型（機能分離型）感光層を含有する電子写真感光体について詳細に述べる。
【００５２】
導電性支持体は導電性を有するものであればよく、アルミニウム、ステンレスおよびニッケル等の金属、または導電層を設けた金属、プラスチックおよび紙等が挙げられ、形状としては円筒状およびフィルム状等が挙げられる。特に円筒状のアルミニウムが機械強度、電子写真特性およびコストの点で優れている。これらの導電性支持体は素管のまま用いても良いが、切削およびホーニング等の物理処理、陽極酸化処理または酸等を用いた化学処理を施した物を用いてよく、中でも切削またはホーニング等の物理処理を行うことにより、表面粗さをＲｚ値で０．１〜３．０μｍに処理することで、干渉縞防止機能を持たせることができる。
【００５３】
導電性支持体と中間層との間に干渉縞防止層（図１中不図示）を設けることもできる。干渉縞防止層は、支持体自身に干渉縞防止機能を持たせた場合は必要ないが、導電性支持体を素管のまま用い、これに塗工により干渉縞防止層を形成することにより、簡便な方法により導電性支持体に干渉縞防止機能を付与できるため、生産性、コストの面から非常に有用である。干渉縞防止層を形成する好ましい方法としては、酸化スズ、酸化インジウム、酸化チタン、硫酸バリウム等の無機粒子をフェノール樹脂等の硬化性樹脂と共に適当な溶剤に分散して塗布液を作製し、導電性支持体に塗工、乾燥する方法が挙げられる。干渉縞防止層の膜厚は１〜２０μｍであることが好ましい。
【００５４】
支持体上または干渉縞防止層の上には、支持体との密着性確保、感光層の電気的破壊の保護、感光層のキャリア注入性の改良等のために中間層が必要である。中間層は、下記式（１）で示されるアゾ化合物と、下記式（５）で示される繰り返し単位を含むポリアミド樹脂とを含有し、これらを溶剤に溶解または分散して塗布液を作製し、導電性支持体または干渉縞防止層上に塗工することにより形成される。なお、前記式（１）で示されるアゾ化合物と、下記式（５）で示される繰り返し単位を含むポリアミド樹脂とを含有する中間層は電荷発生機能を有さない。
式（１）
【００５５】
【化３１】
0004574534.tif 000017
【００５６】
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【００５７】
【化３２】
0004574534.tif 000018
【００５８】
式（３）
【００５９】
【化３３】
0004574534.tif 000019
【００６０】
式（４）
【００６１】
【化３４】
0004574534.tif 000020
【００６２】
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【００６３】
【化３５】
0004574534.tif 000021
【００６４】
（式（５）中、Ｒ９は、置換基を有しても良い２価のアルキレン基を示す。Ｒ１０は、水素原子、置換基を有しても良いアルキル基を示す。）
【００６５】
前記式（１）で示される構造を有するアゾ化合物の中でも、上記Ｒ１がオルト位にＣｌを有するアリール基またはオルト位にＣｌを有するカルバモイル基であり、Ｒ２が水素原子であり、ＸがＯであり、かつＹがベンゼン環と縮合して、置換基を有さない芳香族炭化水素環であるアゾ化合物が好ましい。その中でも、Ａｒが式（２）であり、上記Ｒ３、Ｒ４、Ｒ６およびＲ７が水素原子であり、Ｒ５がメチル基でありＲ１がオルト位にＣｌを有するアリール基であり、Ｒ２が水素原子であるアゾ化合物が特に好ましい。また、Ａｒが式（３）または（４）であり、Ｒ１がオルト位にＣｌを有するカルバモイル基であり、Ｒ２が水素原子であるアゾ化合物が特に好ましい。
【００６６】
前記式（５）で示される繰り返し単位の中でも、Ｒ９がメチレン基であり、Ｒ１０がメチル基である繰り返し単位が好ましい。
【００６７】
本発明で用いられる、前記式（１）で示されるアゾ化合物のうち、本発明において好適に用いられるものの一例を下記に示すが、これらのアゾ化合物のみに限定されるものではない。
【００６８】
基本型Ｉ
式（１６）
【００６９】
【化３６】
0004574534.tif 000022
【００７０】
【化３７】
0004574534.tif 000023
【００７１】
【化３８】
0004574534.tif 000024
【００７２】
【化３９】
0004574534.tif 000025
【００７３】
【化４０】
0004574534.tif 000026
【００７４】
基本型ＩＩ
式（１７）
【００７５】
【化４１】
0004574534.tif 000027
【００７６】
【化４２】
0004574534.tif 000028
【００７７】
【化４３】
0004574534.tif 000029
【００７８】
基本型ＩＩＩ
式（１８）
【００７９】
【化４４】
0004574534.tif 000030
【００８０】
【化４５】
0004574534.tif 000031
【００８１】
【化４６】
0004574534.tif 000032
【００８２】
前記式（１）で示されるアゾ化合物は、例えば特開昭６１−２７２７５４号公報、特開２０００−０６６４２３号公報または特開平３−９５５６１号公報に記載のように一般的なアゾ化合物の製法に沿って合成することができる。
【００８３】
本発明で用いられる、前記式（５）で示される繰り返し単位のうち、本発明において好適に用いられるものの一例を下記に示すが、これらの繰り返し単位のみに限定されるものではない。
【００８４】
基本型ＩＶ
【００８５】
【化４７】
0004574534.tif 000033
【００８６】
【化４８】
0004574534.tif 000034
【００８７】
前記式（５）で示される繰り返し単位を含むポリアミド樹脂は、例えば６−ナイロン樹脂を原料として、これにホルムアルデヒドとメタノールを反応させて合成することができる。
【００８８】
前記中間層において、前記式（１）で示されるアゾ化合物の質量の総和と前記式（５）で示される繰り返し単位を含むポリアミド樹脂の質量の総和との質量比が２：１〜１：１００であり、より好ましくは１：５〜１：１００である。１：１００より小さい場合には前記式（１）で示されるアゾ化合物の含有量が低くなり、その効果が低下する。また、２：１より大きい場合にもその効果が低下する。また、前記式（１）で示されるアゾ化合物は、１種または２種以上のものを混合して用いることができる。
【００８９】
中間層塗布液の生成に用いられる溶剤は特に限定されることはなく、例えば、ベンゼン、トルエン、キシレン、テトラリン、クロロベンゼン、ジクロロメタン、クロロホルム、トリクロロエチレン、テトラクロロエチレン、四塩化炭素、酢酸メチル、酢酸エチル、酢酸プロピル、ギ酸メチル、ギ酸エチル、アセトン、メチルエチルケトン、シクロヘキサノン、ジエチルエーテル、ジプロピルエーテル、ジオキサン、メチラール、テトラヒドロフラン、メタノール、エタノール、イソプロピルアルコール、ブチルアルコール、メチルセロソルブ、メトキシプロパノール、ジメチルホルムアミド、ジメチルアセトアミドおよびジメチルスルホキシド等を用いることができる。
塗布方法としては、浸漬塗布法、スプレーコーティング法、スピンナーコーティング法、ビードコーティング法、ブレードコーティング法およびビームコーティング法等の塗布方法が挙げられる。形成される中間層の膜厚は０．０１〜５μｍ程度が好ましく、０．０３〜１．０μｍであることがより好ましく、０．４〜０．８μｍであることが特に好ましい。
【００９０】
本発明の電子写真感光体に用いられる電荷発生層は、電荷発生材料であるガリウムフタロシアニン化合物を適当なバインダー樹脂溶液と共に分散し塗布、乾燥することによって得られる。なお電荷発生層は、バインダー樹脂を用いずに蒸着によって設けることもできる。ここで用いられるバインダー樹脂としては、例えば、ポリエステル樹脂、アクリル樹脂、ポリビニルカルバゾール樹脂、フェノキシ樹脂、ポリカーボネート樹脂、ポリビニルブチラール樹脂、ポリビニルベンザール樹脂、ポリスチレン樹脂、ポリビニルアセテート樹脂、ポリスルホン樹脂、ポリアリレート樹脂、塩化ビニリデンおよびアクリロニトリル共重合体樹脂等が挙げられる。
【００９１】
また、ガリウムフタロシアニン化合物はいかなる結晶形のものも用いることができるが、中でもＣｕＫα特性Ｘ線回折における回折角２θの７．４°±０．３°および２８．２°±０．３°の位置に強いピークを有する結晶形のヒドロキシガリウムフタロシアニンは優れた感度特性を有している。特に、ＣｕＫαのＸ線回折におけるブラッグ角２θが７．５°、９．９°、１６．３°、１８．６°、２５．１°、２８．３°に強いピークを有するヒドロキシガリウムフタロシアニン結晶や、ＣｕＫαのＸ線回折におけるブラッグ角２θ±０．２°が２８．１°に最も強いピークを有するヒドロキシガリウムフタロシアニン結晶は特に高感度であり、かつ帯電性や結晶としての安定性に優れている点で好ましい。電荷発生層の膜厚は０．０１〜１０μｍであることが好ましく、特に０．０５〜５μｍであることが好ましい。
【００９２】
本発明の電子写真感光体に用いられる電荷輸送層は、少なくとも電荷輸送材料を含有する。本発明に用いられる電荷輸送材料としては、従来有機電子写真感光体に用いられる公知のものを用いることができ、特に限定されないが、トリアリールアミン系化合物、ヒドラゾン系化合物、スチルベン系化合物、ピラゾリン系化合物、オキサゾール系化合物、チアゾール系化合物、トリアリルメタン系化合物、エナミン系化合物およびブタジエン系化合物等が挙げられる。
【００９３】
電荷輸送層の膜厚は５〜４０μｍであることが好ましく、特に１０〜３０μｍであることが好ましい。感光層が単層型の場合、膜厚は５〜４０μｍであることが好ましく、特に１０〜３０μｍであることが好ましい。
【００９４】
本発明において、必要に応じて電荷輸送層上に形成される保護層は、ポリビニルブチラール、ポリエステル、ポリカーボネート（ポリカーボネートＺ、変性ポリカーボネートなど）、ポリアミド、ポリイミド、ポリアリレート、ポリウレタン、スチレン−ブタジエンコポリマー、スチレン−アクリル酸コポリマーおよびスチレン−アクリロニトリルコポリマーなどの樹脂を適当な有機溶剤によって溶解し、感光層の上に塗布して乾燥する、または、感光層の上に塗布して、加熱、電子線、紫外線などによって硬化することによって形成できる。保護層の膜厚は、０．０５〜２０μｍであることが好ましい。
【００９５】
また、保護層中に導電性粒子や紫外線吸収剤やフッ素原子含有樹脂微粒子などの潤滑性粒子などを含ませても良い。導電性粒子としては、例えば酸化スズ粒子などの金属酸化物が好ましい。
【００９６】
次に、上記本発明の電子写真感光体を好適に使用できる本発明の電子写真装置について説明する。本発明の電子写真装置は、本発明の電子写真感光体、電子写真感光体表面を帯電する帯電手段、帯電された電子写真感光体上に像露光により静電潜像を形成する像露光手段、電子写真感光体上の静電潜像をトナーで現像してトナー像を形成する現像手段および前記電子写真感光体上のトナー像を転写材に転写する転写手段を有する。
【００９７】
図２は、本発明の電子写真感光体を有するプロセスカートリッジを備えた電子写真装置の概略構成図である。図２において、１はドラム状の本発明の電子写真感光体であり、軸２を中心に矢印方向に所定の周速度（プロセススピード）をもって回転駆動される。電子写真感光体１は、回転過程において、一次帯電手段３によりその周面に正または負の所定電位の均一帯電を受け、次いで、スリット露光やレーザービーム走査露光等の露光手段（不図示）から出力される、目的の画像情報の時系列電気デジタル画像信号に対応して強度変調された露光光４を受ける。こうして電子写真感光体１の周面に対し、目的の画像情報に対応した静電潜像が順次形成されていく。
【００９８】
形成された静電潜像は、次いで現像手段５内に収容された荷電粒子（トナー）で正規現像または反転現像により可転写粒子像（トナー像）として顕画化される。電子写真感光体１の表面に形成担持されているトナー像は、不図示の給紙部から電子写真感光体１と転写手段６との間に電子写真感光体１の回転と同期して取り出されて給送された転写材７に、転写手段６により順次転写されていく。この時、転写手段にはバイアス電源（不図示）からトナーの保有電荷とは逆極性のバイアス電圧が印加される。
【００９９】
トナー像の転写を受けた転写材７は、電子写真感光体面から分離されて像定着手段８へ搬送されてトナー像の定着処理を受けることにより画像形成物（プリント、コピー）として装置外へプリントアウトされる。
【０１００】
トナー像転写後の電子写真感光体１の表面は、クリーニング手段９によって転写残りトナー等の付着物の除去を受けて清浄面化される。近年、クリーナレスシステムも研究され、転写残りトナーを直接、現像器等で回収することもできる。さらに、前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【０１０１】
本発明においては、上述の電子写真感光体１、一次帯電手段３、現像手段５およびクリーニング手段９等の構成要素のうち、複数のものを容器に納めてプロセスカートリッジとして一体に結合し、このプロセスカートリッジを複写機やレーザービームプリンター等の電子写真装置本体に対して着脱自在に装着する構成であっても良い。例えば、一次帯電手段３、現像手段５およびクリーニング手段９の少なくとも１つを電子写真感光体１と共に一体に支持してカートリッジ化して、装置本体のレール等の案内手段１２を用いて装置本体に着脱自在なプロセスカートリッジ１１とすることができる。
【０１０２】
また、露光光４は、電子写真装置が複写機やプリンターである場合には、原稿からの反射光や透過光であっても良いし、またはセンサーで原稿を読取り、信号化し、この信号に従って行われるレーザービームの走査、ＬＥＤアレイの駆動若しくは液晶シャッターアレイの駆動等により照射される光であっても良い。
【０１０３】
本発明の電子写真感光体は、電子写真複写機に利用するのみならず、レーザービームプリンター、ＣＲＴプリンター、ＬＥＤプリンター、ＦＡＸ、液晶プリンターおよびレーザー製版等の電子写真応用分野にも幅広く適用し得るものである。
【実施例】
【０１０４】
以下に、具体的な実施例を挙げて本発明をさらに詳細に説明する。ただし、本発明の実施の形態は、これらにのみ限定されるものではない。なお、実施例中の「％」および「部」は、それぞれ「質量％」および「質量部」を意味する。
【０１０５】
〈実施例１〉
１０％の酸化アンチモンを含有する酸化スズで被覆した酸化チタン粉体５０部、レゾール型フェノール樹脂２５部、メチルセロソルブ２０部、メタノール５部およびシリコーンオイル（ポリジメチルシロキサン・ポリオキシアルキレン共重合体、平均分子量３０００）０．００２部を、直径０．８ｍｍのガラスビーズを用いたサンドミル装置で２時間分散して、干渉縞防止層用塗布液を調製した。導電性支持体としてのアルミニウムシリンダー（直径３０ｍｍ、引き抜き管）上に、この塗布液を浸漬塗布し、１４０℃で３０分間乾燥させ、膜厚が１５μｍの干渉縞防止層を形成した。
【０１０６】
得られた干渉縞防止層上に、例示化合物（１−６）１部をｎ−ブタノール２０部に添加し、直径１ｍｍのガラスビーズを用いたサンドミル装置で２０時間分散し、これにナイロン６−６６−６１０−１２四元ナイロン共重合体樹脂（商品名：ＣＭ８０００、東レ社製）２．５部とＮ−メトキシメチル化６ナイロン樹脂（商品名：トレジンＥＦ−３０Ｔ、ナガセケムテックス社製、メトキシメチル化率：２８〜３３％）７．５部とメタノール１００部とｎ−ブタノール７０部を加えて同サンドミル装置でさらに２時間分散して得られた塗布液を、上記干渉縞防止層上に浸漬塗布し、１００℃で１０分間乾燥して、膜厚が０．５μｍの中間層を形成した。
【０１０７】
次に、ＣｕＫα特性Ｘ線回折における回折角（２θ±０．２°）の７．５°、９．９°、１６．３°、１８．６°、２５．１°および２８．３°の位置に強いピークを有する結晶形のヒドロキシガリウムフタロシアニン１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部と酢酸エチル４５０部をさらに加えて希釈して電荷発生層用塗布液を得た。得られた塗布液を中間層上に浸漬塗布し、１００℃で１０分間乾燥することにより、膜厚が０．１６μｍの電荷発生層を形成した。
【０１０８】
次に、下記式（２１）で示される電荷輸送材料１０部、ポリカーボネート樹脂（商品名：ユーピロンＺ−２００、三菱ガス化学社製）１０部をモノクロロベンゼン７０部に溶解し、得られた溶液を電荷発生層上に浸漬塗布し、１１０℃で１時間乾燥することにより、膜厚２５μｍの電荷輸送層を形成し、電子写真感光体１を作製した。
式（２１）
【０１０９】
【化４９】
0004574534.tif 000035
【０１１０】
作製した電子写真感光体１を用いて明部電位測定を行った。評価機としてジェンテック社製のドラム試験機：ＣＹＮＴＨＩＡ５９を用いた。電子写真感光体表面の帯電にはスコロトロン式コロナ帯電器を用いた。１次電流を７０μＡに設定し、グリッド電圧は電子写真感光体表面の印加電圧が−７００Ｖとなるように設定した。像露光光源としてキセノンランプを用いた。７８０ｎｍ干渉フィルターを用いて露光光波長を選択し、明部電位が−２００Ｖとなるように光量を調節した。前露光光源としてハロゲンランプを用いた。６７６ｎｍ干渉フィルターを用いて前露光光波長を選択し、像露光光量の５倍の光量に調節した。サイクルスピードは１ｓｅｃ／ｃｙｃｌｅとした。これに上記電子写真感光体１を装着して評価を行った。電子写真感光体に対する電位測定プローブの位置は電子写真感光体軸方向においてほぼ中央、電子写真感光体表面からのギャップを３ｍｍとした。
【０１１１】
電子写真感光体１を、２３℃／５％ＲＨの常温低湿（Ｎ／Ｌ）環境下で３日間放置した後、同環境（Ｎ／Ｌ）下で５００枚の連続耐久印字（全面黒画像モード）を行い、耐久印字後の明部電位の測定を行った。結果を表１に示す。
【０１１２】
〈実施例２〉
実施例１において中間層に用いた例示化合物（１−６）を例示化合物（１−７）に代えた以外は、実施例１と同様の方法を用いて電子写真感光体２を作製した。得られた電子写真感光体２の評価を実施例１と同様に行った。評価結果を表１に示す。
【０１１３】
〈実施例３〉
実施例１において中間層に用いた例示化合物（１−６）を例示化合物（１−１）に代えた以外は、実施例１と同様の方法を用いて電子写真感光体３を作製した。得られた電子写真感光体３の評価を実施例１と同様に行った。評価結果を表１に示す。
【０１１４】
〈実施例４〉
実施例１において中間層に用いた例示化合物（１−６）を例示化合物（２−７）に代えた以外は、実施例１と同様の方法を用いて電子写真感光体４を作製した。得られた電子写真感光体４の評価を実施例１と同様に行った。評価結果を表１に示す。
【０１１５】
〈実施例５〉
実施例１において中間層に用いた例示化合物（１−６）を例示化合物（２−６）に代えた以外は、実施例１と同様の方法を用いて電子写真感光体５を作製した。得られた電子写真感光体５の評価を実施例１と同様に行った。評価結果を表１に示す。
【０１１６】
〈実施例６〉
実施例１において中間層に用いた例示化合物（１−６）を例示化合物（２−２）に代えた以外は、実施例１と同様の方法を用いて電子写真感光体６を作製した。得られた電子写真感光体６の評価を実施例１と同様に行った。評価結果を表１に示す。
【０１１７】
〈実施例７〉
実施例１において中間層に用いた例示化合物（１−６）を例示化合物（３−７）に代えた以外は、実施例１と同様の方法を用いて電子写真感光体７を作製した。得られた電子写真感光体７の評価を実施例１と同様に行った。評価結果を表１に示す。
【０１１８】
〈実施例８〉
実施例１において中間層に用いた例示化合物（１−６）を例示化合物（３−６）に代えた以外は、実施例１と同様の方法を用いて電子写真感光体８を作製した。得られた電子写真感光体８の評価を実施例１と同様に行った。評価結果を表１に示す。
【０１１９】
〈実施例９〉
実施例１において中間層に用いた例示化合物（１−６）を例示化合物（３−２）に代えた以外は、実施例１と同様の方法を用いて電子写真感光体９を作製した。得られた電子写真感光体９の評価を実施例１と同様に行った。評価結果を表１に示す。
【０１２０】
〈実施例１０〉
実施例１において中間層塗布液を例示化合物（１−６）１部から１０部、ナイロン６−６６−６１０−１２四元ナイロン共重合体樹脂（商品名：ＣＭ８０００、東レ社製）２．５部から０．５部、Ｎ−メトキシメチル化６ナイロン樹脂（商品名：トレジンＥＦ−３０Ｔ、ナガセケムテックス社製、メトキシメチル化率：２８〜３３％）７．５部から１．５部に代えた以外は、実施例１と同様の方法を用いて電子写真感光体１０を作製した。得られた電子写真感光体１０の評価を実施例１と同様に行った。評価結果を表１に示す。
【０１２１】
〈実施例１１〉
実施例１において中間層塗布液を例示化合物（１−６）１部から８部、ナイロン６−６６−６１０−１２四元ナイロン共重合体樹脂（商品名：ＣＭ８０００、東レ社製）２．５部から１部、Ｎ−メトキシメチル化６ナイロン樹脂（商品名：トレジンＥＦ−３０Ｔ、ナガセケムテックス製、メトキシメチル化率：２８〜３３％）７．５部から３部に代えた以外は、実施例１と同様の方法を用いて電子写真感光体１１を作製した。得られた電子写真感光体１１の評価を実施例１と同様に行った。評価結果を表１に示す。
【０１２２】
〈実施例１２〉
実施例１において中間層塗布液を例示化合物（１−６）１部から２部に代えた以外は、実施例１と同様の方法を用いて電子写真感光体１２を作製した。得られた電子写真感光体１２の評価を実施例１と同様に行った。評価結果を表１に示す。
【０１２３】
〈実施例１３〉
実施例１において中間層塗布液を例示化合物（１−６）１部から０．１部に代えた以外は、実施例１と同様の方法を用いて電子写真感光体１３を作製した。得られた電子写真感光体１３の評価を実施例１と同様に行った。評価結果を表１に示す。
【０１２４】
〈実施例１４〉
実施例１において中間層塗布液を例示化合物（１−６）１部から０．０１部に代えた以外は、実施例１と同様の方法を用いて電子写真感光体１４を作製した。得られた電子写真感光体１４の評価を実施例１と同様に行った。評価結果を表１に示す。
【０１２５】
〈実施例１５〉
実施例１において中間層の膜厚を０．５μｍから１．０μｍに代えた以外は、実施例１と同様の方法を用いて電子写真感光体１５を作製した。得られた電子写真感光体１５の評価を実施例１と同様に行った。評価結果を表１に示す。
【０１２６】
〈実施例１６〉
実施例１において中間層塗布液に用いた電荷輸送材料を前記式（２１）で示される化合物から下記式（２２）で示される化合物に代えた以外は、実施例１と同様の方法を用いて電子写真感光体１６を作製した。得られた電子写真感光体１６の評価を実施例１と同様に行った。評価結果を表１に示す。
式（２２）
【０１２７】
【化５０】
0004574534.tif 000036
【０１２８】
〈比較例１〉
実施例１において中間層にアゾ化合物を用いなかった以外は、実施例１と同様の方法を用いて比較電子写真感光体１を作製した。得られた比較電子写真感光体１の評価を実施例１と同様に行った。評価結果を表１に示す。
【０１２９】
〈比較例２〉
比較例１において電荷発生層に用いた、ＣｕＫα特性Ｘ線回折における回折角（２θ±０．２°）の７．５°、９．９°、１６．３°、１８．６°、２５．１°および２８．３°の位置に強いピークを有する結晶形のヒドロキシガリウムフタロシアニン１０部を、該ヒドロキシガリウムフタロシアニン９部と例示化合物（１−６）を１部に代えた以外は、比較例１と同様の方法を用いて比較電子写真感光体２を作製した。得られた比較電子写真感光体２の評価を実施例１と同様に行った。評価結果を表１に示す。
【０１３０】
〈比較例３〉
比較例１と同様に中間層まで形成し、次に、例示化合物（１−６）１０部とポリビニルブチラール樹脂（商品名：エスレックＢＸ−１、積水化学工業社製）５部をシクロヘキサノン２５０部に添加し、直径１ｍｍのガラスビーズを用いたサンドミル装置で３時間分散し、これにシクロヘキサノン１００部と酢酸エチル４００部をさらに加えて希釈して得られる電荷発生層用塗布液を作製し、得られた塗布液を中間層上に浸漬塗布し、１００°で１０分間乾燥して膜厚が０．１６μｍの第１電荷発生層を形成した。この上にさらに、実施例１と同様に電荷発生層を第２電荷発生層として形成し、さらに電荷輸送層を形成し、比較電子写真感光体３を作製した。得られた比較電子写真感光体３の評価を実施例１と同様に行った。評価結果を表１に示す。
【０１３１】
〈比較例４〉
実施例１において中間層に用いた例示化合物（１−６）を下記比較化合物（１）に代えた以外は、実施例１と同様の方法を用いて比較電子写真感光体４を作製した。得られた比較電子写真感光体４の評価を実施例１と同様に行った。評価結果を表１に示す。
比較化合物（１）
【０１３２】
【化５１】
0004574534.tif 000037
【０１３３】
〈比較例５〉
実施例１において中間層に用いた例示化合物（１−６）を下記比較化合物（２）に代えた以外は、実施例１と同様の方法を用いて比較電子写真感光体５を作製した。得られた比較電子写真感光体５の評価を実施例１と同様に行った。評価結果を表１に示す。
比較化合物（２）
【０１３４】
【化５２】
0004574534.tif 000038
【０１３５】
〈比較例６〉
実施例１と同様に干渉縞防止層まで形成し、例示化合物（２−７）１０部を４−メトキシ−４−メチルペンタノン−２  １５０部に添加し、直径１ｍｍのガラスビーズを用いたサンドミル装置で２０時間分散し、これにポリビニルブチラール（商品名：エスレックＢＨ−３、積水化学工業社製）とフェノキシ樹脂（商品名：ＰＫＨＨ、ユニオンカーバイド社製）４部と１，２−ジメトキシエタン９２部を加えて同サンドミル装置でさらに２時間分散して得られた塗布液を、上記干渉縞防止層上に浸漬塗布し、１００℃で１０分間乾燥して、膜厚が０．５μｍの中間層を形成した。この上にさらに、実施例１と同様に電荷発生層と電荷輸送層を形成し、比較電子写真感光体６を作製した。得られた比較電子写真感光体６の評価を実施例１と同様に行った。評価結果を表１に示す。
【０１３６】
〈比較例７〉
実施例１において中間層塗布液をナイロン６−６６−６１０−１２四元ナイロン共重合体樹脂（商品名：ＣＭ８０００、東レ社製）２．５部から１０部、Ｎ−メトキシメチル化６ナイロン樹脂（商品名：トレジンＥＦ−３０Ｔ、ナガセケムテックス社製、メトキシメチル化率：２８〜３３％）７．５部から０部に代えた以外は、実施例１と同様の方法を用いて比較電子写真感光体７を作製した。得られた比較電子写真感光体７の評価を実施例１と同様に行った。評価結果を表１に示す。
【０１３７】
〈比較例８〉
比較例１と同様に中間層まで形成し、例示化合物（１−６）８部をｎ−ブタノール２０部に添加し、直径１ｍｍのガラスビーズを用いたサンドミル装置で２０時間分散し、これにナイロン６−６６−６１０−１２四元ナイロン共重合体樹脂（商品名：ＣＭ８０００、東レ社製）１部、Ｎ−メトキシメチル化６ナイロン樹脂（商品名：トレジンＥＦ−３０Ｔ、ナガセケムテックス社製、メトキシメチル化率：２８〜３３％）３部とメタノール１００部とｎ−ブタノール７０部を加えて同サンドミル装置でさらに２時間分散して得られた塗布液を、上記中間層上に浸漬塗布し、１００℃で１０分間乾燥して、膜厚が０．１６μｍの電荷発生層を形成した。この上にさらに、比較例１と同様に電荷輸送層を形成し、比較電子写真感光体８を作製した。得られた比較電子写真感光体８の評価を実施例１と同様に行った。評価結果を表１に示す。
【０１３８】
【表１】
0004574534.tif 000039
【図面の簡単な説明】
【０１３９】
【図１】感光層の構成を示す図である。
【図２】本発明の電子写真感光体を有するプロセスカートリッジを備えた電子写真装置の概略構成の一例を示す図である。
【符号の説明】
【０１４０】
１０１  支持体
１０２  感光層
１０３  電荷発生層
１０４  電荷輸送層
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
0004574534.tif 000055
【図２】
0004574534.tif 000056